(57)【要約】【課題】本発明の課題は、従来得ることができなかった長時間快適に過ごせる清涼感を得ることができ、また吸汗性、吸湿性、ベトツキ感、寸法安定性、表面品位、乾燥時間に優れた織編物を提供することにある。【解決手段】織編物の少なくとも一部がポリアミド捲縮糸とポリエステルフィラメントからなる混繊糸を含む織編物であり、該混繊糸が下記特性を満たし、かつ持続熱移動量が０．０１Ｗ／ｃｍ２以上１．０Ｗ／ｃｍ２未満であることを特徴とする織編物。  −３≦製品糸長差（％）≦５  １０≦製品交絡間隔（ｍｍ）≦５０【選択図】なし【特許請求の範囲】
【請求項１】
織編物の少なくとも一部がポリアミド捲縮糸とポリエステルフィラメントからなる混繊糸を含む織編物であり、該混繊糸が下記特性を満たし、かつ持続熱移動量が０．０１Ｗ／ｃｍ２以上１．０Ｗ／ｃｍ２以下であることを特徴とする織編物。
−３≦製品糸長差（％）≦５
１０≦製品交絡間隔（ｍｍ）≦５０
【請求項２】
ポリアミド捲縮糸がナイロン５６繊維であることを特徴とする請求項１に記載の織編物。
【請求項３】
ポリアミド捲縮糸がポリビニルピロリドンを３〜１５重量％の量で含有することを特徴とする請求項１または２に記載の織編物。
【発明の詳細な説明】
【技術分野】
【０００１】
本発明は、ポリアミド捲縮糸とポリエステルフィラメントからなる混繊糸を含む清涼感に優れた織物あるいは編物（以下、これらを総称して織編物ということがある）に関するものである。さらに詳しくは、吸汗性、吸湿性、寸法安定性、表面品位、乾燥時間に優れた織編物に関するものである。   
【背景技術】
【０００２】
従来より、清涼感が強く求められる春夏向け衣料には、繊維自体が吸汗、吸湿する綿、麻、レーヨン、キュプラなどのセルロース系繊維を用いた編地、また、ポリエステルなどの疎水性繊維からなる編地に吸汗加工を付与した編地、さらには、これらセルロース系繊維と疎水性繊維を交編等によって混用した編地が主に用いられてきた。   
【０００３】
しかしながら、セルロース系繊維のみを用いた織編物は、吸汗性、吸湿性が高く、風合いが柔らかいものの、水分の保持性が大きいため、発汗量の多い高負荷運動時、盛夏期などにこれを衣服として着用した場合には、べとつきや蒸れが生じるという問題があった。さらには、洗濯時の縮みが大きい、シワになりやすいといった形態安定性の悪さ、乾燥時間が長いという問題もあった。   
【０００４】
一方、ポリエステル等の疎水性繊維に吸水性を付与した繊維を用いた織編物は、形態安定性、乾燥時間には優れるものの、吸湿性がほとんどないため、清涼感は得られないという問題もあった。   
【０００５】
これらの問題を解決するために、セルロース系繊維とポリエステル等の疎水性繊維を混繊することにより混用する方法が以前から用いられてきたが、織編組織、糸使いが制限される上、セルロース系繊維が多少とも使われているため、ベトツキ感、形態安定性、乾燥時間の根本的な解決には至っていない（特許文献１参照）。
【０００６】
また、芯鞘構造ポリアミド繊維と異形断面ポリエステルを混繊した織編物が提案されているが、吸水、吸湿性、形態安定性、乾燥時間には優れるものの、異形断面ポリエステルが外側に配置されるため着用時の熱移動量が少なく、清涼感に劣るものである（特許文献２参照）。 
【０００７】
また、ポリアミドマルチフィラメントと他の合成繊維マルチフィラメントの複合糸からなり、ポリアミドマルチフィラメントの露出率が高い編地が提案されている。この手法では着用瞬間時の清涼感には優れているが、その清涼感は持続せず、長時間快適に過ごせるものではなかった（特許文献３参照）。
【先行技術文献】
【特許文献】
【０００８】
【特許文献１】特開２００８−１１１２０１号公報
【特許文献２】特開平１０−２１９５３４号公報
【特許文献３】特開２００３−１８３９５４号公報
【発明の概要】
【発明が解決しようとする課題】
【０００９】
従来用いられてきた清涼織編物は、肌面の熱量を織編物へ移動させることで、着用者に清涼感を与えようとしてきた。しかし、従来の織編物では移動した肌面の熱量が接触面から放熱できず、清涼感が得られるのは着用瞬間時のみであり、その清涼感を持続させることが長年の課題であった。
【００１０】
本発明の課題は、従来得ることができなかった長時間快適に過ごせる清涼感を得ることができ、また吸汗性、吸湿性、ベトツキ感、寸法安定性、表面品位、乾燥時間に優れた織編物を提供することにある。
【課題を解決するための手段】
【００１１】
上記課題を解決するためには、肌面から織編物の接触面へ移動させた熱量を素早く放熱させる必要がある。そのためには吸熱性の高いフィラメントから吸熱性の低いフィラメントに熱量へ上手く移行させることが重要となる。本発明者らは、鋭意検討した結果、下記要件を満たすことにより上記の課題を解決することを見出した。すなわち、
織編物の少なくとも一部がポリアミド捲縮糸とポリエステルフィラメントからなる混繊糸を含む織編物であり、該混繊糸が下記特性を満たし、かつ持続熱移動量が０．０１Ｗ／ｃｍ2以上であることを特徴とする織編物。
【００１２】
−３≦製品糸長差（％）≦３
１０≦製品交絡間隔（ｍｍ）≦５０
【発明の効果】
【００１３】
本発明は従来得ることができなかった長時間快適に過ごせる清涼感を得ることができ、また吸汗性、吸湿性、ベトツキ感、寸法安定性、表面品位、乾燥時間に優れた織編物を得ることができる。
【発明を実施するための形態】
【００１４】
本発明は少なくとも一部がポリアミド捲縮糸とポリエステル仮撚加工糸からなる混繊糸を含む織編物で構成されている。吸熱性が高いポリアミド捲縮糸と吸熱性の低いポリエステルフィラメントを使用することで肌面からの放熱量を早めることが可能となる。清涼感を得るためには同時に速乾性を必要とするなかで、ポリアミド捲縮糸とポリエステルフィラメントは最適の組み合わせである。
【００１５】
本発明で用いるポリアミド捲縮糸としては、ナイロン６やナイロン６６、ナイロン５６，ナイロン６１０等の任意のポリアミドポリマーを用いることができる。吸熱性が高い点から好ましくはナイロン５６である。
【００１６】
ナイロン５６繊維は、１，５−ジアミノペンタン単位とアジピン酸単位とを主たる構成単位とするナイロン５６樹脂からなる繊維である。本発明のナイロン５６繊維は、バイオマス利用の１，５−ジアミノペンタン単位を含んでなることが、環境適応性に優れるため好ましい。より環境適応性に優れる点で、ポリアミド５６を構成する１，５−ジアミノペンタン単位の５０％以上がバイオマス利用で得られた１，５−ジアミノペンタンからなることが好ましい。より好ましくは７５％以上であり、最も好ましくは１００％である。
【００１７】
本発明で用いるポリアミドは捲縮糸である必要がある。マルチフィラメントが捲縮を有することで、肌から伝達された熱量を素早くポリエステルマルチフィラメントに放熱することが可能となる。ポリアミドに捲縮を付与する方法としては、仮撚加工、ギア押し込み加工、ニットデニット加工等何れの方法でも構わないが、生産性を考慮すると仮撚加工であることが好ましい。
【００１８】
また、吸熱性をさらに高めるという点で、ポリビニルピロリドン（ＰＶＰ）をポリアミドに対し３〜１５ｗｔ％含有させることが好ましく、特に４〜８ｗｔ％がより好ましい。ＰＶＰの含有率が３ｗｔ％未満と少な過ぎると十分な吸湿性が得られない。また１５ｗｔ％を超える程に多過ぎるとべたつき感が発現し感触不良となり、しかも、製糸性が不良となって安定して製糸することができなくなる。   
【００１９】
また、ピロリドンの含有率は０．１ｗｔ％以下とすることが好ましく、より好ましくは０．０５ｗｔ％以下であり、さらに好ましくは０．０３ｗｔ％以下である。ピロリドン含有率が上記の範囲内にある場合は、染色後の色調にくすみ感がなく、色調良好で高級感のある布帛が得ることができる。   
【００２０】
本発明で用いるポリエステルとしては、ポリエチレンテレフタレート、ポリブチレンテレフタレート、ポリトリメチレンテレフタレート等の任意のポリエステルフィラメントを用いることができる。また、粘度、熱的特性および相溶性を鑑みて、ポリエステル系ポリマーには、イソフタル酸や５−スルホイソフタル酸などの芳香族ジカルボン酸、アジピン酸、コハク酸、スベリン酸、セバシン酸およびドデカン二酸などの脂肪族ジカルボン酸、およびエチレングリコール、プロピレングリコール、１，４−ブタンジオール、１，４−シクロヘキサンジメタノールなどの脂肪族ジオールや、グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸などのヒドロキシカルボン酸、ε−カプロラクトンなどの脂肪族ラクトンなどが共重合されていてもよい。また、その共重合量としては、製糸性を考慮して、０．１〜２０モル％とすることが好ましい。
【００２１】
その中でも、エチレンテレフタレート単位を少なくとも８０モル％以上含み、金属スルホネート基を含有するイソフタル酸成分が全カルボン酸に対し０．７〜２．４モル％共重合しており、そして重量平均分子量９０〜６０００のポリアルキレングリコール成分がポリエステルに対し０．２〜１０質量％共重合したカチオン染料で染色可能な改質ポリエステルが好ましい。金属スルホネート基を含有するイソフタル酸としては、例えば、ジメチル（５−ナトリウムスルホ）イソフタレートやビス−２−ヒドロキシエチル（５−ナトリウムスルホ）イソフタレートなどが挙げられる。また、併用するポリアルキレングリコール成分の代表例としては、次の一般式
ＨＯ−（ＣＨ２−ＣＨ２−Ｏ）ｍ−Ｒ−Ｏ−（ＣＨ２−ＣＨ２−Ｏ）ｎＨ
（式中、Ｒは炭素原子数２〜２０の直鎖、環状または側鎖を有する２価の脂肪族炭化水素基を表し、ｍとｎは同一または異なる整数で１≦ｍ＋ｎ≦１００である。）で示されるグリコールやビスフェノールＡ−エチレンオキサイド付加物などが挙げられる。
【００２２】
ポリアミドとポリエステルには、本発明の目的を逸脱しない範囲で、各種の添加剤などの第２成分や第３成分を共重合または混合してもよい。添加剤としては、例えば、艶消剤、難燃剤、酸化防止剤、紫外線吸収剤、赤外線吸収剤および螢光増白剤などが挙げられる
本発明のポリアミド捲縮糸とポリエステルフィラメントからなる混繊糸は下記の特性を満たすことが重要である。
【００２３】
５≦製品交絡間隔（ｍｍ）≦５０
−３≦製品糸長差（％）≦５
ここでの製品交絡間隔とは、染色後の織編物を分解して取得した混繊糸の交絡間隔のことである。混繊糸は染色後の織編物の状態で糸長手方向に交絡部・非交絡部を繰り返し有することが重要である。吸熱性が高いポリアミド捲縮糸から糸方向に熱量が伝導し、交絡部で吸熱性が低いポリエステルフィラメントに熱量が伝達され、熱放出されていく。ここで製品交絡間隔が５ｍｍ以上５０ｍｍ以下を満たすことで、ポリアミド捲縮糸からポリエステルフィラメントに素早く熱放出していくことが可能となる、これにより、肌面からポリアミド捲縮糸の熱移動も促進され、着用時に清涼感を持続的に実感することが可能となった。ここで、製品交絡間隔が５ｍｍ未満であると、清涼感は持続するが、その効果は小さいものであった。また、製品交絡間隔が５０ｍｍを超えると、着用瞬間時の清涼効果は大きいものがあるが、効果を持続することができにくくなる。
【００２４】
同時にかつ−３≦製品糸長差（％）≦５を満たすことも着用時に清涼感を持続的に実感する面において重要である。ここでの製品糸長差とは、染色後の織編物を分解して取得した混繊糸の糸長差のことである。ここで、製品糸長差が−３％未満であると、肌面に接するポリアミド捲縮糸が少なくなり、着用時の清涼効果を感じることができない。また、製品糸長差が５％を超えると、着用瞬間時の清涼効果は大きいものがあるが、効果を持続することができない。
【００２５】
また、本発明の織編物は持続熱移動量が０．０１Ｗ／ｃｍ２以上であることが重要である。従来の清涼感素材は着用瞬間時の冷感を重視しており、熱量のピーク時（およそ０．２秒）の熱移動量を評価していた。しかし、この清涼感評価では着用瞬間時のみの評価であり、着用時の持続的な清涼感を評価しているとは言えなかった。本発明において、鋭意検討した結果、着用時の持続的な清涼感は生地に接触してから３０秒後の熱移動量を測定することで、評価できることを見出した。３０秒という一定の時間が経つことで、肌から織編物に吸収された熱量が外気に放出され、肌面からの熱移動量が安定化し、持続熱移動量が測定できるようになったと考える。
【００２６】
持続熱移動量が０．０１Ｗ／ｃｍ２未満であれば、たとえ着用瞬間時に清涼感が得られたたとしても、その効果が長続きせず、その後の着用時に清涼感を感じることはほとんどできない。また、持続熱移動量が１．０Ｗ／ｃｍ２を超える織編物が存在するとすれば、非常に高い清涼感を得ることができるが、逆に体温が奪われ、健康を害する恐れがあり、好ましくない。
【００２７】
本発明における混繊糸の好ましい単繊維繊度は、ポリアミド捲縮糸が０．３ｄｔｅｘ〜７．０ｄｔｅｘであり、ポリエステルフィラメントが０．３ｄｔｅｘ〜４．０ｄｔｅｘである。さらに好ましくは、ポリアミド捲縮糸が０．４ｄｔｅｘ〜３．０ｄｔｅｘであり、ポリエステルフィラメントが０．４０ｄｔｅｘ〜３．０ｄｔｅｘである。
【００２８】
単繊維繊度が細すぎると、毛細管現象により吸い上げた水が繊維間に溜まってしまい、べとつき感の増大、速乾性の低下につながる。逆に単繊維繊度が太すぎると、繊維間の空隙が大きくるため、十分な毛細管現象が得られず、吸汗性が低下する。
【００２９】
本発明における混繊糸の好ましい総繊度は、ポリアミド捲縮糸が１５ｄｔｅｘ〜９０ｄｔｅｘであり、ポリエステルフィラメントが２０ｄｔｅｘ〜９０ｄｔｅｘである。さらに好ましくは、ポリアミド捲縮糸が２０ｄｔｅｘ〜７０ｄｔｅｘであり、ポリエステルフィラメントは２０ｄｔｅｘ〜７０ｄｔｅｘである。
【００３０】
ポリアミド捲縮糸の総繊度が９０ｄｔｅｘを超えると、ヌメリ感が発生し、風合いが低下する。また、ポリエステルフィラメントの総繊度が９０ｄｔｅｘを超えると、剛直になり、柔軟性が低下する。また、ポリアミド捲縮糸の総繊度が１５ｄｔｅｘを下回ると、もしくは、ポリエステルフィラメントの総繊度が２０ｄｔｅｘを下回ると、清涼感が低くなるので好ましくない。
【００３１】
本発明のポリアミド捲縮糸、ポリエステルフィラメントの断面形状については、Ｙ、Ｗ、Ｃ、Ｈ、Ｘ型等のように繊維の長手方向に複数の溝を有する単繊維を含む方が、繊維間に微細な空隙を多数形成するため、毛細管現象による吸汗性が増し好ましい。さらに好ましくは肌との接触面積が多く、清涼感が大きい扁平断面や繭型断面である。また、繊維間にランダムに微細な空隙を多数作り出す、丸型の単繊維と長手方向に複数の溝を有する単繊維を組み合わせたマルチフィラメントでも良い。
【００３２】
次に本発明の織編物の製造方法の一例について説明する。
【００３３】
本発明の織編物は少なくとも一部がポリアミド捲縮糸とポリエステルフィラメントからなる混繊糸から成っている。混繊糸を製造する一例としては、ポリアミド部分配向未延伸糸とポリエステルフィラメントを用いた複合仮撚方法がある。ポリアミド部分配向未延伸糸を仮撚加工して捲縮を付与した後にポリエステルフィラメントと交絡処理することで本発明の混繊糸を得ることができる。仮撚加工に用いる施撚体としては、ピン、フリクション、ベルトニップなどを用いることができるが、生産性向上の観点から、フリクション、ベルトニップが好ましい。仮撚ヒータ温度はポリアミド部分配向未延伸糸の種類によっても異なるが、１２０℃以上２１０℃以下の範囲とするのが好ましい。捲縮が強すぎると、嵩高効果が大きくなりすぎ、清涼感が阻害されるので、さらに好ましい仮撚ヒータ温度は１２０℃以上１５０℃以下である。  
【００３４】
ポリアミド部分配向未延伸糸を仮撚加工を施した後に交絡ノズルを用いてポリエステルマルチフィラメントと交絡させる。仮撚捲縮を付与したポリアミドはノズル内で開繊しやすく、ポリエステルフィラメントとの交絡をより安定的にさせることができ、織物製造工程、編物製造工程、染色工程でも交絡が外れ難くすることができる。
【００３５】
交絡ノズルは単糸ループがランダムに発生する流体攪乱ノズル(いわゆる“タスラン”ノズル)は好ましくなく、交絡部と非交絡部がある程度安定的に交互に形成できるインターレースノズルが好ましい。この際、好ましい交絡圧は０．１〜０．５ＭＰａである。ノズルの圧空圧が０．５ＭＰａを超えると、交絡が入りすぎ、清涼感を得難くなり、好ましくない。また、ノズルの圧空圧が０．１ＭＰａ未満であると、ポリアミド捲縮糸からポリエステルフィラメントに熱放出され難くなり、好ましくない。
【００３６】
本発明の織編物は少なくとも一部がポリアミド捲縮糸とポリエステルフィラメントであれば、どのような方法を用いて製造されても良く、他繊維との合糸、合撚、交織、交編等しても問題ない。さらに、本発明の織編物は、樹脂加工やタンブラー等の処理による機能加工や風合い出し加工等の加工処理を本発明の目的を損なわない範囲内において施すことができる。   
【００３７】
また、本発明の織編物は特に用途限定されるものではなく、インナー、ソックス、タイツ、ファンデーション、スポーツ衣料、婦人衣料、ユニフォーム、カジュアルシャツ、裏地等に好ましく使用される。
【実施例】
【００３８】
以下、本発明を実施例で詳細に説明するが、本発明はこれらに限定されるものではない。実施例中に使用した各特性値は、次の測定法により求めた。
（１）製品糸長差
染色後の織編物を分解して得られた混繊糸の糸長差のことである。約５ｃｍの長さの糸を取り出し、繊維自体が伸びないように注意深く単糸１本１本に分解する。グリセリンを塗布したスケール板上に分解した単糸を乗せて、ポリエステルフィラメント単糸群の平均長をＬ１、ポリアミド捲縮糸単糸群の平均長をＬ２として次式により算出する。
【００３９】
製品糸長差（％）＝｛（Ｌ２−Ｌ１）／Ｌ１｝×１００
（２）製品交絡間隔
染色後の織編物を分解して得られた混繊糸の交絡間隔のことである。交絡は、０．１ｇ／ｄの張力下における１ｍ当たりの交絡部の数であり、０．０２ｇ／ｄの張力下で非交絡部にピンを刺し、糸条１ｍにわたり０．１ｇ／ｄの張力でピンを糸の長手方向の上下に移動せしめ、移動した距離を非交絡部とし、ピンが止まる部分を交絡部とする。ここでは、糸条の未解撚部も交絡部として数える。製品交絡間隔は下記式で算出する。
【００４０】
製品交絡間隔（ｍｍ）＝１０００／（１ｍ当たりの交絡部の数）
（３）持続熱移動量（Ｗ／ｃｍ2）
カトーテック(株)製精密迅速熱物性測定装置ＫＥＳ−Ｆ７（ＴＨＥＲＭＯ ＬＡＢＯ II ＴＹＰＥ）を使用し、測定を行った。具体的には、蓄熱体である銅板に室温（２０℃）＋１０℃の熱を蓄え、その銅板を編地の肌側と接する面に乗せる。そして、１０秒経過後の銅板から編地に移動する熱移動量を持続熱移動量として算出する。
（４）乾燥時間
織編物生地より幅４０ｃｍ×長さ４０ｃｍの試験片を５枚採取し、２０℃×６５％ＲＨに設定された温調室で２４時間以上放置し、繊維内の水分を平衡状態にする。その時の試験片の重量をＷとする。その後、試験片が完全に水中に１０分間浸漬し、家庭用洗濯機の脱水装置により３０秒脱水する。この試験片を、２０℃×６５％ＲＨに設定された温調室内にしわのないように広げ、洗濯ばさみでつるし、脱水直後より、５分毎に試料の重量Ｗｍを測定する（ｍ：放置時間）。この時の水分率は下記式で計算される。
【００４１】
水分率＝｛（Ｗｍ−Ｗ）／Ｗ｝×１００
この水分率が１％以下になるまでにかかる時間測定し、５枚の試験片の平均値を乾燥時間とする。
（５）吸水性
織編物生地を２０℃×６５％ＲＨに設定された調温室で２４時間以上放置し、水分平衡状態にし、幅１ｃｍ×長さ２０ｃｍの編地試験片を経方向、緯方向でそれぞれ５本ずつ採取する。その試験片の一端をつかみ具によって固定し、他端側の約２ｃｍ長さを２０±２℃の蒸留水中に浸し、浸漬開始から１０分後までに毛細管現象によって水が上昇した距離（ｍｍ）を０．５ｍｍ間隔で読みとる。経方向、緯方向の試験片についてそれぞれ５回測定し、その合計平均値でもって表す。
（６）洗濯収縮率
織編物生地より、幅５０ｃｍ×長さ５０ｃｍの試験片を５枚採取し、２０℃×６５％ＲＨに設定された温調室内に２４時間以上放置する。各試験片の経、横方向にそれぞれ３０ｃｍ間隔で３箇所マーキングする。この試験片と追加布で総重量が８３０ｇになるようにし、自動反転うず巻き式電気洗濯機で、水量２５リットル、水温約４０℃、弱アルカリ性合成洗剤１ｇ／リットル、洗濯時間２５分の条件で洗濯する。その後、すすぎを１０分間行った後濾紙の上で自然乾燥し、マーキングの幅Ｌ（ｍｍ）を測定する。経方向、緯方向について、下記式により洗濯収縮率を求め平均値を算出する。
【００４２】
洗濯収縮率（％）＝（３００−Ｌ）／３
（７）編地品位評価     
実施例及び比較例で作成した編地の表面品位において、相対的に綺麗な表面品位を有しているものを◎、やや綺麗な表面品位を有しているものを○、やや表面が乱れた品位を有しているものを△、大きく表面が乱れた品位を有しているものを×とし、無作為に選んだ５人の評価の平均に近いものを特性とした。
【００４３】
以下、本発明を実施例で具体的に説明する。
（実施例１）
ナイロン６丸断面高配向未延伸糸に仮撚加工（(株)愛機製作所ＴＴＮマシン：表１の仮撚条件）を施し、３３デシテックス２６フィラメントのポリアミド捲縮糸を得る。その後、３３デシテックス２４フィラメントの丸断面ポリエチレンテレフタレート（ＰＥＴ）フィラメントと交絡処理（東レエンジニアリング(株)製ＱＣIIノズル、表１の混繊条件）を施し、混繊糸を得た。
【００４４】
この混繊糸を２８Ｇシングル丸編機にて天竺組織で編成し、この編地を通常の酸性染料の染色加工方法に準じて染色加工を行った。得られた編地の評価結果を表１に示す。持続熱移動量は０．０２Ｗ／ｃｍ２であり、持続的に清涼感を感じることができた。またベトツキ感もなく、吸汗性、速乾性、寸法安定性、編地品位も良好であった。
（実施例２）
実施例１のナイロン６丸断面高配向未延伸糸をナイロン５６丸断面高配向未延伸糸へ変更し、かつＰＥＴフィラメントをカチオン可染ＰＥＴフィラメントに変更し、かつ表１の混繊条件に変更した以外は全て実施例１と同様に混繊糸を作成し、編み地を得た。編地は通常の酸性染料・カチオン染料染色加工方法に準じて染色加工を行った。得られた編地の評価結果を表１に示す。持続熱移動量は０．０３５Ｗ／ｃｍ２であり、持続的に高い清涼感を感じることができた。またベトツキ感もなく、吸汗性、速乾性、寸法安定性、編地品位も良好であった。
（実施例３）
実施例２のナイロン５６丸断面高配向未延伸糸をポリビニルピロリドン（ＢＡＳＦ社製“ルビスコール”Ｋ３０スペシャルグレード）６％含有したナイロン５６丸断面高配向未延伸糸に変更し、かつ表１の仮撚・混繊条件に変更した以外は全て実施例２と同様に混繊糸を作成し、編地を得た。編地は通常の酸性染料・カチオン染料染色加工方法に準じて染色加工を行った。得られた編地の評価結果を表１に示す。持続熱移動量は０．０５２Ｗ／ｃｍ２であり、持続的に高い清涼感を感じることができた。またベトツキ感もなく、吸汗性、速乾性、寸法安定性、編地品位も良好であった。
（実施例４）
実施例２のナイロン５６丸断面高配向未延伸糸をナイロン５６扁平八葉断面高配向未延伸糸に変更し、かつカチオン可染丸断面ＰＥＴフィラメントをカチオン可染異型断面ＰＥＴフィラメントに変更し、さらに表１の混繊条件に変更した以外は全て実施例２と同様に混繊糸を作成し、編地を得た。編地は通常の酸性染料・カチオン染料染色加工方法に準じて染色加工を行った。得られた編地の評価結果を表１に示す。持続熱移動量は０．０４２Ｗ／ｃｍ２、吸水性が１２８ｍｍであり、持続的に高い清涼感、吸汗性を感じることができた。またベトツキ感もなく、速乾性、寸法安定性、編地品位も良好であった。
（比較例１）
実施例１を表１の仮撚条件・混繊条件に変更した以外は全て実施例１と同様に混繊糸を作成し、編地を得た。編地は通常の酸性染料染色加工方法に準じて染色加工を行った。得られた編地の評価結果を表１に示す。接触瞬間時には清涼感を感じたが、持続的に清涼感を感じることはできなかった。また編地品位もネップが発生する問題も発生した。
（比較例２）
比較例１を表１の仮撚条件・混繊条件に変更した以外は全て比較例１と同様に混繊糸を作成し、編地を得た。編地は通常の酸性染料染色加工方法に準じて染色加工を行った。得られた編地の評価結果を表１に示す。結果、清涼感を感じることはできなかった。また編地品位もネップが発生する問題も発生した。
（比較例３）
比較例１を表１の仮撚条件・混繊条件に変更した以外は全て比較例１と同様に混繊糸を作成し、編地を得た。編地は通常の酸性染料染色加工方法に準じて染色加工を行った。得られた編地の評価結果を表１に示す。結果、接触瞬間時には清涼感を感じたが、持続的に清涼感を感じることはできなかった。また、編地には筋ムラがあり、品位は良くなかった。
（比較例４）
比較例１を表１の仮撚条件・混繊条件に変更した以外は全て比較例１と同様に混繊糸を作成し、編み地を得た。編み地は通常の酸性染料染色加工方法に準じて染色加工を行った。得られた編地の評価結果を表１に示す。結果、結果、清涼感を感じることはできなかった。また、編地には交絡ピッチムラがあり、品位は良くなかった。
（比較例５）
比較例１のナイロン６仮撚加工糸を仮撚加工糸しない通常のナイロン糸に変更し、かつ表１の混繊条件に変更した以外は全て比較例１と同様に混繊糸を作成し、編地を得た。編み地は通常の酸性染料染色加工方法に準じて染色加工を行った。得られた編地の評価結果を表１に示す。結果、結果、清涼感を感じることはできなかった。また、編地にはふくらみがなく、ペーパーライクな風合いであった。
（比較例６）
比較例１のＰＥＴ丸断面糸をナイロン６丸断面糸に変更し、かつ表１の混繊条件に変更した以外は全て比較例１と同様に混繊糸を作成し、編地を得た。編地は通常の酸性染料染色加工方法に準じて染色加工を行った。得られた編地の評価結果を表１に示す。結果、接触瞬間時には清涼感を感じたが、持続的に清涼感を感じることはできなかった。また、速乾性も低い結果であった。
（比較例７）
比較例１のナイロン６丸断面高配向未延伸糸をＰＥＴ丸断面高配向未延伸糸に変更し、かつ、表１の仮撚・混繊条件に変更した以外は全て比較例１と同様に混繊糸を作成し、編地を得た。編地は通常の分散染料染色加工方法に準じて染色加工を行った。得られた編地の評価結果を表１に示す。結果、清涼感を得ることはできなかった。
（比較例８）
比較例１のナイロン６丸断面高配向未延伸糸をレーヨン糸に変更し、かつ、表１の混繊条件に変更した以外は全て比較例１と同様に混繊糸を作成し、編地を得た。編み地は通常の酸性・反応染料染色加工方法に準じて染色加工を行った。得られた編地の評価結果を表１に示す。結果、持続的に清涼感を感じることができたが、速乾性が悪く、ベトツキ感のある風合いであった。また、寸法安定性も悪く、毛羽が発生し、編地品位も良くなかった。
【００４５】
【表１】
2015078459.tif 000002